УСОВЕРШЕНСТВОВАНИЕ СВЕРХУПРУГИХ ИГЛ

1. Способ изготовления хирургической иглы, полученной из прутообразной заготовки, выполненной из сверхупругого или сверхэластичного сплава, включающего основу из никеля (Ni) и титана (Ti), характеризующийся тем, что способ включает
осуществление холодного формования или формования при комнатной температуре изогнутого профиля иглы в надлежащем креплении;
термическую обработку иглы в указанном креплении для запоминания приданной геометрии изогнутого профиля, посредством отжига при температуре нагревания 470°С в течение 15 минут с последующим охлаждением ледяной водой для запоминания приданной геометрии изогнутого профиля;
очистка иглы посредством химического травления типа электрохимической или электролитической полировки или посредством раствора химического реагента для удаления слоя оксида, осажденного на игле в процессе ее термической обработки.
2. Способ изготовления хирургической иглы по п. 1, отличающийся тем, что температура ледяной воды составляет от 3 до 5°С.
3
2
2
3. Способ изготовления хирургической иглы по п. 1, отличающийся тем, что раствор для химической очистки состоит из HF+HNO+НО в соответствующих объемных пропорциях 1:3:6.
4. Способ изготовления хирургической иглы по п. 1 или 3, отличающийся тем, что продолжительность химического воздействия раствора для очистки иглы составляет от 1 до 3 минут.
5. Способ изготовления хирургической иглы по п. 1, характеризующийся тем, что включает термомеханическую обработку иглы перед холодным формованием, что делает возможным увеличение ее сопротивления изгибу посредством увеличения разности между температурой в конце превращения мартенсита в аустенит и температурой применения.
6. Способ изготовления хирургической иглы по п. 1, характеризующийся тем, что включает модификацию профиля прутообразной заготовки иглы таким образом, что последняя имеет некруглое поперечное сечение.